(57)【特許請求の範囲】
【請求項１】
一方の面側に長手方向に沿って歯部と歯底部が交互に設けられたベルト本体と、そのベルト本体の一方の面に被覆された歯布とを備え、前記歯布が、エポキシ樹脂、前記エポキシ樹脂を硬化させるための硬化剤、及びゴム成分とを含む処理剤組成物で処理されたことを特徴とする歯付きベルト。
【請求項２】
前記エポキシ樹脂は、脂肪族型エポキシ樹脂、ノボラック型エポキシ樹脂、ビスフェノールＡ型エポキシ樹脂、ビスフェノールＦ型エポキシ樹脂、ビフェニル型エポキシ樹脂、及びフェノキシ型エポキシ樹脂から成る群から選択される少なくとも１つのエポキシ樹脂を含むことを特徴とする請求項１に記載の歯付きベルト。
【請求項３】
前記エポキシ樹脂は、脂肪族型エポキシ樹脂及びノボラック型エポキシ樹脂から成る群から選択される少なくとも１つのエポキシ樹脂を含むことを特徴とする請求項２に記載の歯付きベルト。
【請求項４】
前記硬化剤は、イミダゾール系硬化剤であることを特徴とする請求項１に記載の歯付きベルト。
【請求項５】
前記ゴム成分は、ニトリルゴム、水素添加ニトリルゴム又は水素添加カルボキシル化ニトリルゴムを含むことを特徴とする請求項１に記載の歯付きベルト。
【請求項６】
前記エポキシ樹脂とゴム成分の重量比は、１：９〜９：１であることを特徴とする請求項１に記載の歯付きベルト。
【請求項７】
前記処理剤組成物の歯布への付着量（固形分）は、５〜２００ｇ／ｍ２であることを特徴とする請求項１に記載の歯付きベルト。
【請求項８】
前記ゴム成分は、ラテックスであることを特徴とする請求項１に記載の歯付きベルト。
【請求項９】
前記処理剤組成物が、さらに前記ゴム成分を加硫するための加硫剤を含むことを特徴とする請求項１に記載の歯付きベルト。
【請求項１０】
前記ベルト本体の歯布に接着される部分は、ゴムと、レゾルシノールと、メラミン化合物とを含むゴム組成物が加硫されて成形されたものであることを特徴とする請求項１に記載の歯付きベルト。
【請求項１１】
前記ベルト本体の歯布に接着される部分を構成するゴムは、水素添加ニトリルゴム又は水素添加カルボキシル化ニトリルゴムを含むことを特徴とする請求項１に記載の歯付きベルト。
【請求項１２】
前記処理剤組成物で処理された歯布は、その外表面が、さらにエポキシ樹脂の硬化物によって被覆されていることを特徴とする請求項１に記載の歯付きベルト。
【請求項１３】
一方の面側に長手方向に沿って歯部と歯底部が交互に設けられたベルト本体と、そのベルトの本体の一方の面に被覆された歯布とを備える歯付きベルトの製造方法であって、
エポキシ樹脂、前記エポキシ樹脂を硬化させるための硬化剤、及びゴム成分を含む処理剤組成物で前記歯布を処理し、その処理された歯布に未加硫ゴムシートを重ねた後、加硫成形して歯付きベルトを得る歯付きベルトの製造方法。
【発明の詳細な説明】
【技術分野】
【０００１】
本発明は、歯付きベルトに関し、特に高温、高負荷環境下や、油や水に接触する環境下で使用される歯付きベルトに関する。
【背景技術】
【０００２】
従来、ＲＦＬ処理やゴム糊処理により、歯布の劣化を防止して、ベルトの耐久性を向上させる技術が広く知られている。しかし、水や油がベルトに掛かる環境下や、高温環境下では、ＲＦＬやゴム糊等の処理剤は、劣化しやすく、十分に歯布を保護することができない。そのため、歯布に含浸した処理剤は早期に摩耗され、プーリが歯布の繊維材料に直接接触することとなり、歯布にクラック等が生じ、ベルトの耐久性が低下する。
【０００３】
また、例えば、特許文献１に開示されるように、ＲＦＬ処理液に、芳香族エポキシ樹脂が添加され、歯布の引張強度が向上させられる構成も知られている。しかし、ＲＦＬをベースとした処理液は、エポキシ樹脂が付加的に添加されても、歯布の耐水、耐熱、耐油性等を十分に向上させることができず、高温、高負荷環境下や、油や水に接触する環境下で使用されるベルトの耐久性を十分に向上させることはできない。
【先行技術文献】
【特許文献】
【０００４】
【特許文献１】特開２００１−２２０００８号公報
【発明の概要】
【発明が解決しようとする課題】
【０００５】
本発明は、以上の問題点に鑑みてなされたものであり、歯布の耐摩耗性や耐油・耐水性を向上させて、高温・高負荷環境下や、油や水に接触するような環境下で使用されても、耐久性が良好になる歯付きベルトを提供することを目的とする。
【課題を解決するための手段】
【０００６】
本発明に係る歯付きベルトは、一方の面側に長手方向に沿って歯部と歯底部が交互に設けられたベルト本体と、そのベルト本体の一方の面に被覆された歯布とを備え、歯布が、エポキシ樹脂、エポキシ樹脂を硬化させるための硬化剤、及びゴム成分を含む処理剤組成物で処理されたことを特徴とする。
【０００７】
エポキシ樹脂は、例えば、脂肪族型エポキシ樹脂、ノボラック型エポキシ樹脂、ビスフェノールＡ型エポキシ樹脂、ビスフェノールＦ型エポキシ樹脂、ビフェニル型エポキシ樹脂、及びフェノキシ型エポキシ樹脂から成る群から選択される少なくとも１つのエポキシ樹脂を含む。エポキシ樹脂は、これらのうち脂肪族型エポキシ樹脂及びノボラック型エポキシ樹脂から成る群から選択される少なくとも１つのエポキシ樹脂を含むことが好ましい。また、上記硬化剤は、好ましくはイミダゾール系硬化剤である。
【０００８】
ゴム成分はラテックスであるとともに、歯布は、処理剤組成物が水によって希釈されたものによって含浸処理されることが好ましい。また、ゴム成分は、ニトリルゴム（ＮＢＲ）、水素添加ニトリルゴム（ＨＮＢＲ）や水素添加カルボキシル化ニトリルゴム（ＨＸＮＢＲ）であることが好ましい。さらに、エポキシ樹脂とゴム成分（例えば、ラテックス）の重量比は、例えば、１：９〜９：１である。
【０００９】
ベルト本体の歯布に接着される部分は、ゴムと、レゾルシノールと、メラミン化合物とを含むゴム組成物が加硫されて成形されたものであることが好ましい。また、ベルト本体の歯布に接着される部分のゴムは、ＨＮＢＲやＨＸＮＢＲを含むことがより好ましい。
【００１０】
上記エポキシ樹脂、エポキシ樹脂を硬化させるための硬化剤、及びゴム成分を含む処理剤組成物で処理された歯布は、その外表面が、さらにエポキシ樹脂の硬化物によって被覆されていても良い。
【００１１】
本発明に係る歯付きベルトの製造方法は、一方の面側に長手方向に沿って歯部と歯底部が交互に設けられたベルト本体と、そのベルトの本体の一方の面に被覆された歯布とを備える歯付きベルトの製造方法であって、エポキシ樹脂、エポキシ樹脂を硬化させるための硬化剤、及びゴム成分を含む処理剤組成物で歯布を処理し、その処理された歯布に未加硫ゴムシートを重ねた後、加硫成形して歯付きベルトを得ることを特徴とする。
【発明の効果】
【００１２】
本発明においては、歯付きベルトの歯布処理を改良することにより、ベルトの耐水、耐熱、耐油性等が向上するので、ベルトが高温・高負荷環境下や水や油に接触する環境下で使用されても、歯付きベルトの耐久性が良好なものとなる。
【図面の簡単な説明】
【００１３】
【図１】本発明の一実施形態に係る歯付きベルトの断面図である。
【図２】本発明の一実施形態に係る歯付きベルトの製造方法を示す断面図である。
【図３】走行試験機のレイアウトを示す。
【図４】走行試験の結果を示すグラフである。
【図５】耐水走行試験の結果を示すグラフである。
【図６】耐油走行試験の結果を示すグラフである。
【図７】エポキシ樹脂として脂肪族型のものを使用したときの接着試験の結果を示すグラフである。
【図８】エポキシ樹脂としてノボラック型のものを使用したときの接着試験の結果を示すグラフである。
【発明を実施するための形態】
【００１４】
以下、本発明の実施形態について図面を参照しつつ説明する。
図１は、本発明の一実施形態における歯付きベルトを示す。歯付きベルト１０は、無端状に形成されて、例えば内燃機関等において、従動及び原動プーリ（不図示）に掛け回されて使用されるものである。歯付きベルト１０は、原動プーリのトルク（駆動力）を、噛み合い伝動により従動プーリに伝動させるタイミングベルトである。
【００１５】
歯付きベルト１０は、一方の面側に設けられた歯ゴム１１と、他方の面側に設けられた背ゴム１２により一体的に形成されたベルト本体１３と、歯ゴム１１と背ゴム１２との境界部分において、スパイラル状に巻かれ、ベルトの長手方向に延在して埋設される心線１４とを備える。
【００１６】
歯ゴム１１は、ベルト本体１３の一方の面側に、ベルトの長手方向に沿って歯部１５と歯底部１６を交互に形成するものである。歯ゴム１１は、歯部１５の大部分を占めるとともに背ゴム１２の上に積層され、歯部１５の形状に応じた形状を有する芯ゴム部１７と、その芯ゴム部１７の上に積層され、歯ゴム１１の表面に配置される薄厚の歯表面ゴム部１８とを備える。歯表面ゴム部１８の表面（すなわち、ベルト本体１３の一方の面）には、歯ゴム１１を被覆する歯布２０が接着される。
【００１７】
芯ゴム部１７には、ナイロン繊維、ナイロンを変性した変性ナイロン繊維、アラミド繊維等から成り、繊維長０．５〜１０ｍｍ程度の短繊維２５が混入される一方、歯表面ゴム部１８及び背ゴム１２には、短繊維が混入されていない。そのため、芯ゴム部１７のモジュラスは、歯表面ゴム部１８及び背ゴム１２のモジュラスよりも高くなる。なお、芯ゴム部１７には、歯ゴム１１の強度をより向上させるために、アラミド短繊維が混入されることが好ましい。
【００１８】
芯ゴム部１７において短繊維２５は、歯部１５の中央領域では、ほぼベルトの厚さ方向に配向されると共に、その中央領域から歯面に近づくにつれて、歯面に沿うように厚さ方向に対して傾いて配向され、歯部１５の頂部近傍や歯底部１６近傍ではほぼベルトの長手方向に沿って配向される。
【００１９】
歯表面ゴム部１８は、ゴムと、各種添加剤とを含有するするゴム組成物が加硫されて成形されたものである。このゴム組成物は、ゴムとして水素添加ニトリルゴム（ＨＮＢＲ）を主成分として含むものであるが、水素添加カルボキシル化ニトリルゴム（ＨＸＮＢＲ）やニトリルゴム（ＮＢＲ）等の他のゴム成分を含んでいても良い。
【００２０】
歯表面ゴム部１８を成形するためのゴム組成物には、マトリックスとして、上記ゴムに加えて、α，β−エチレン性不飽和カルボン酸金属塩を含んでいても良い。α，β−エチレン性不飽和カルボン酸金属塩は、例えば、マトリックス（ゴム及びα，β−エチレン性不飽和カルボン酸金属塩の合計重量）に対して、０．２〜０．４程度含有される。
【００２１】
α，β−エチレン性不飽和カルボン酸金属塩は、α，β−エチレン性不飽和カルボン酸と金属とがイオン結合したものであり、α，β−エチレン性不飽和カルボン酸としては例えばアクリル酸、メタクリル酸等のモノカルボン酸、マレイン酸、フマル酸、イタコン酸、シトラコン酸等のジカルボン酸が使用され、好ましくはメタクリル酸が使用される。金属としては例えば亜鉛、マグネシウム、カルシウム、バリウム、チタン、クロム、鉄、コバルト、ニッケル、アルミニウム、錫、鉛等が使用され、好ましくは亜鉛が使用される。そして、例えば上記金属塩としてはジメタクリル酸亜鉛が使用される。
【００２２】
歯表面ゴム部１８を成形するためのゴム組成物は、さらに内添型接着剤として、レゾルシノールとメラミン化合物を含有することが好ましい。本実施形態では、歯表面ゴム部１８にこれら化合物が配合されることにより、加硫時の加熱等によってメラミン化合物やレゾルシノールが重合されて網目構造が構築されて、歯ゴム１１の表面の引裂強度等が高められる。また、後述するエポキシ−ゴム処理剤組成物によって含浸処理された歯布２０に対する歯表面ゴム部１８の接着強度が高められる。
【００２３】
上記メラミン化合物としては、例えば、アミノ基の少なくとも一部がメトキシメチル化されたメラミン化合物であって、具体的には、ヘキサメトキシメチロールメラミン、その部分縮合物であるオリゴマー、又はこれら混合物である、ヘキサメトキシメチロールメラミン化合物が使用される。このようなメラミン化合物は、その２５℃における粘度（ＤＩＮ１９２６８による）が３０００〜８０００ｍＰａ・ｓ程度となるものが好ましい。
【００２４】
レゾルシノールは、ゴム組成物のマトリックス１００重量部に対して、０．３〜８重量部、好ましくは０．５〜４．５重量部、より好ましくは１．５〜３．０重量部配合される。また、メラミン化合物は、レゾルシノールよりも配合部数（重量）が少ないことが好ましく、ゴム組成物のマトリックス１００重量部に対して、０．２〜５重量部、好ましくは０．３〜２．７重量部、より好ましくは０．９〜１．８重量部配合される。メラミン化合物やレゾルシノールの配合量が、上記範囲よりも多くなると、引裂強度や破断強度等が良好になりにくくなる一方で、上記範囲より少ないと接着強度が向上しにくくなる。
【００２５】
歯表面ゴム部１８を成形するためのゴム組成物は、シリカを含むことが好ましい。シリカとしては、微粒子又は粉末状等のものが使用される。本実施形態では、シリカに含まれる水分によって、メラミン化合物からホルムアルデヒドが供与され、そのホルムアルデヒドによりレゾルシノールが重合されるとともに、メラミン化合物も重合され、上記したように接着力や引裂強度等が良好となる。シリカは、ゴム組成物のマトリックス１００重量部に対して、５〜５０重量部、好ましくは２０〜４０重量部である。
【００２６】
歯表面ゴム部１８を形成するためのゴム組成物は、添加物として、さらに、加硫剤、可塑剤、滑剤、カーボンブラック等の公知のゴム添加剤を含む。本実施形態では、加硫剤としては、有機過酸化物系の加硫剤が使用されることが好ましい。
【００２７】
歯表面ゴム部１８を成形するためのゴム組成物は、以下のように用意される。まず、シリカ等の加硫剤及び内添型接着剤（レゾルシノール及びメラミン化合物）以外のゴム組成物の添加剤が、好ましくは下記一次練りより高い温度で、ゴムと共に混練される。次いで、上記内添型接着剤が加えられさらに混練（一次練り）される。この一次練りでは、混練温度は１００℃以上であることが好ましく、これにより、シリカの水分が組成物中に放出され、上記したように、メラミン化合物からホルムアルデヒドが供与されやすくなる。一次練りを終えた混合物にはさらに加硫剤が添加され、加硫剤の加硫温度未満（一次練りの混練温度未満）で混練されてゴム組成物が得られる（二次練り）。このゴム組成物は、シート状にされて、歯表面ゴムシート１８’（図２参照）として使用される。ただし、ゴムの混練方法は、この方法に限定されず、例えば、加硫剤以外の添加剤が一次練りや二次練りで適宜添加されても良い。
【００２８】
芯ゴム部１７は、上記したレゾルシノール及びメラミン化合物が配合されない一方、短繊維２５が混入されたゴム組成物から形成されたものであるが、その他の構成は、歯表面ゴム部１８と同様であって良い。また、芯ゴム部１７のゴム成分は、歯表面ゴム部１８と同様に、ＨＮＢＲを主成分とすることが好ましいが、もちろん、ＨＸＮＢＲやＮＢＲ等の他のゴム成分を含んでいても良い。
【００２９】
背ゴム１２は、従来公知の歯付きベルトの背ゴムに使用されるゴムと同様のものが使用されて良いが、短繊維が混入されていないことが好ましい。また、背ゴム１２に使用されるゴムは、歯ゴム１１と同様に、ＨＮＢＲを主成分とすることが好ましく、必要に応じてその他のゴム成分を含んでいても良い。
【００３０】
歯布２０は、特に限定されないが、例えば、ベルトの長手方向に沿って延びる第１の糸（例えば緯糸）と、ベルトの幅方向に沿って延びる第２の糸（例えば経糸）とが織られて構成された織物である。歯布２０は、例えば、第１の糸が伸縮性糸、第２の糸が非伸縮性糸で構成され、ベルトの長手方向に伸縮性を有しており、予成形される際にコルゲート状に成形されやすくなる。本実施形態では、ベルト表面の強度を向上させるために、歯布２０を構成する少なくとも一部の繊維が、アラミド繊維であることが好ましく、例えば第１の糸の少なくとも一部がアラミド繊維であることが好ましい。
【００３１】
歯布２０は、エポキシ樹脂（プレポリマー）と、エポキシ樹脂を硬化させるための硬化剤と、ゴム成分とを含むエポキシ−ゴム処理剤組成物を希釈液（溶媒）で希釈した処理液によって含浸処理されたものである。上記処理剤組成物に含まれるゴム成分は、ラテックスであることが好ましく、また処理剤組成物を希釈するための溶媒としては水が好ましい。ただし、希釈溶媒はトルエン、ＭＥＫ（メチルエチルケトン）等の有機溶剤等であっても良く、上記処理液は、未加硫ゴムポリマー、エポキシ樹脂及び硬化剤を含むエポキシ−ゴム処理剤組成物を有機溶媒で希釈したものであっても良い。また、エポキシ−ゴム処理剤組成物は、この組成物に含まれるゴム成分を加硫するための加硫剤を含んでいても良い。加硫剤を含む処理液によって含浸処理された歯布は、後述するゴム加硫時の加熱により、前記ゴム成分が加硫剤により加硫され、歯布の耐油膨潤性や耐熱性が一段と向上する。
【００３２】
上記含浸処理は、例えば、歯布が処理液に浸漬された後、加熱乾燥により水等の溶媒が蒸発されることにより行われる。ここでの加熱は、上記溶媒を短時間で気化し、加熱乾燥時にエポキシ樹脂をできるだけ硬化させないようにするために、比較的高い温度で短時間で行われることが好ましく、例えば後述する加硫時の加熱温度よりも高い温度で行われる。歯布２０に付着されたエポキシ樹脂は、熱硬化性エポキシ樹脂であり、後述するゴム加硫時の加熱により硬化剤により硬化され、歯布２０の表面には、エポキシ樹脂の硬化物とラテックス等のゴム成分による被膜が形成される。
【００３３】
エポキシ−ゴム処理剤組成物に含まれるエポキシ樹脂としては、ビスフェノールＡ型エポキシ樹脂、ビスフェノールＦ型エポキシ樹脂、ノボラック型エポキシ樹脂、ビフェニル型エポキシ樹脂、フェノキシ型エポキシ樹脂、脂肪族型エポキシ樹脂等が挙げられ、これらは単独で使用されても良いが、２種以上が使用されても良い。なお、エポキシ樹脂は、その数平均分子量が３００以上であることが好ましい。ここで、数平均分子量は、ゲルパーミエイションクロマトグラフ（ＧＰＣ）により測定したポリスチレン換算の値をいう。
【００３４】
エポキシ−ゴム処理剤組成物を希釈するための溶媒が水である場合には、エポキシ樹脂は、水溶性であることが好ましく、それにより、エポキシ樹脂は処理液において溶解するので、処理液の取り扱い性が良好になり、均一な被膜を形成しやすくなる。例えば、上記例示したエポキシ樹脂のうち、脂肪族型エポキシ樹脂は、水溶性を示すものが多く、通常、溶媒として水を含む処理液において水溶媒に溶解する。
【００３５】
また、脂肪族型エポキシ樹脂は、硬化物による被膜の硬さを適切なものとしやすく、歯ゴムとの接着性を高めつつ、ベルトの耐久性を容易に向上させることができる。脂肪族型エポキシ樹脂としては、例えばポリグリセロールポリグリシジルエーテル等のポリグリセリン系のものが挙げられる。また、エポキシ樹脂は、硬化剤による硬化によって網目構造が構築できるように、官能基（エポキシ基）を３つ以上有することが好ましい。
【００３６】
エポキシ−ゴム処理剤組成物において、エポキシ樹脂とゴム成分の重量比（固形分重量比）は、例えば、エポキシ樹脂：ゴム成分が９：１〜１：９であり、好ましくは７：３〜３：７である。また、例えばエポキシ樹脂が上記したような脂肪族型である場合には、歯布２０の硬さを適切にしつつ、接着性能を良好にするために、エポキシ樹脂の配合重量がゴム成分の配合重量以上であることが好ましい。一方、ノボラック型等の芳香族系では、少量で歯布２０が硬直になりやすいので、被膜の硬さを適切にしつつ、接着性能を良好にするためには、エポキシ樹脂の配合重量をゴム成分の配合重量以下とすることが好ましい。
【００３７】
エポキシ−ゴム処理剤組成物に含まれる硬化剤としては、上記各エポキシ樹脂を硬化できるものであれば良いが、例えば、触媒系硬化剤であるイミダゾール系硬化剤が使用されることが好ましい。触媒系硬化剤は、触媒的にエポキシ環同士を直接反応させて、エポキシ樹脂を重合する。また、硬化剤は、エポキシ樹脂と同様に、水に可溶で、処理液において溶解していたほうが良い。
【００３８】
また、エポキシ−ゴム処理剤組成物に含まれるゴム成分としては、特に限定されるわけでないが、ＨＮＢＲで形成される歯表面ゴム部１８との接着性を向上させるために、ＮＢＲ、ＨＮＢＲ、又はＨＸＮＢＲが使用されることが好ましく、すなわちＮＢＲラテックス、ＨＮＢＲラテックス、又はＨＸＮＢＲラテックスが使用されることが好ましい。
【００３９】
さらに、エポキシ−ゴム処理剤組成物に含まれる、ゴム成分を加硫するための加硫剤としては、特に限定するわけではないが、歯布の耐油膨潤性や耐熱性を向上させるために、アミン系加硫剤、パーオキサイド加硫剤、イオウ系加硫剤が使用されることが好ましい。
【００４０】
また、エポキシ−ゴム処理剤の歯布２０への付着量（固形分）は、例えば５〜２００ｇ／ｍ２であり、好ましくは２０〜１００ｇ／ｍ２である。付着量が５ｇ／ｍ２より少ないとベルトの耐水、耐熱、耐油性等の性能向上効果が乏しく、付着量が２００ｇ／ｍ２より多いと歯布の剛性が高くなりすぎて、帆布クラックの発生や心線の屈曲性能の低下を招く。
【００４１】
次に、図２を用いて本実施形態における歯付きベルト１０の製造方法を説明する。上記したように、エポキシ−ゴム処理剤組成物で含浸処理された歯布２０は、まず、従来公知の方法により、歯部２３及び歯底部２４を交互に有するコルゲート状に予成形される。
【００４２】
次いで、コルゲート状の歯布２０の一方の面２２’の上に、歯表面ゴムシート１８’及び芯ゴムシート１７’がこの順に圧着され、ゴム付き歯布２８が得られる。このとき、歯表面ゴムシート１８’及び芯ゴムシート１７’は、歯布２０に向けて押圧されることにより、歯部２３上に相対的に厚く圧着される一方、歯底部２４上に相対的に薄く圧着される。なお、芯ゴムシート１７’に混入される短繊維２５は、長手方向に沿って配合していたものが、図２から明らかなように、圧着されるときに適宜傾き、歯付きベルト１０における短繊維と略同様に配向されることになる。
【００４３】
その後、歯付きモールド３０に、ゴム付き歯布２８が巻き付けられる。歯付きモールド３０は、円筒形状を有し、その外周面に凹部３１と凸部３２が周方向に沿って交互に設けられたものであって、ゴム付き歯布２８の各歯部２３は、各凹部３１の内部に配置される。なお、ゴム付き歯布２８の各歯部２３は、通常、凹部３１に完全に一致した形状となっておらず、歯部２３と凹部３１の間には隙間がある。
【００４４】
次いで、芯ゴムシート１７’の上に心線１４が螺旋状に巻き付けられ、心線１４の上にさらに背ゴムシート１２’が巻き付けられる。その後、歯付きモールド３０は、加硫釜（不図示）内に収容される。なお、背ゴムシート１２’、芯ゴムシート１７’及び歯表面ゴムシート１８’は、加硫成型後に、背ゴム１２、芯ゴム部１７及び歯表面ゴム部１８となる未加硫ゴムシートである。
【００４５】
加硫釜内において、歯付きモールド３０上に巻き付けられたゴム付き歯布２８等は、例えばスチームにより加熱され、加硫釜内に設けられた加硫バッグ等によって外側から内側に向けて加圧される。この加圧・加熱により、凹部３１内部の隙間は完全になくなり、また、ゴムシート１２’、１７’、１８’等が加硫されることにより、歯布２０、ゴムシート１２’、１７’、１８’及び心線１４が一体化され、ベルトスラブが得られる。また、この加熱により、歯布２０に付着されていたエポキシ−ゴム処理剤組成物は、エポキシ樹脂（プレポリマー）が硬化剤によって硬化されるとともに、ゴム成分が好ましくは組成物中の加硫剤により加硫され、歯布２０は、エポキシ樹脂の硬化物と加硫されたゴム成分によって被膜される。ベルトスラブは、歯付きモールド３０から取り外され、適宜研磨等された後、所定幅に裁断されることにより、歯付きベルト１０（図１参照）となる。
【００４６】
以上のように本実施形態では、歯布２０がエポキシ樹脂−ゴム成分によって被膜されることにより、歯布の耐水、耐熱、耐油性や、耐摩耗性が高められるので、ベルトが高温・高負荷環境下や水や油に接触する環境下で使用されても、歯付きベルトの耐久性が良好なものとなる。また、歯布２０が接着する歯表面ゴム部１８には、所定の内添型接着剤が配合されるので、歯ゴム１１と、エポキシ樹脂−ゴム成分によって被膜された歯布２０との接着強度をより良好にし、ベルトの耐久性をさらに向上させることができる。
【００４７】
なお、本実施形態では、歯布２０の外表面２１、すなわち、歯表面ゴム部１８に接着される面とは反対側の面は、以下に示すように、さらに、エポキシ樹脂の硬化物によって被覆されていても良い。
【００４８】
エポキシ樹脂の硬化物による被覆は、エポキシ樹脂（プレポリマー）及び硬化剤が溶剤等で希釈されたエポキシ樹脂液が、歯布２０の外表面にコートされた後、上記した加硫成形時の加熱によりエポキシ樹脂が硬化されて形成される。歯布２０にコートされたエポキシ樹脂液に含まれる溶剤は、加硫前に自然乾燥等によって揮発されることが好ましい。なお、エポキシ樹脂液のコートは、上記したエポキシ−ゴム処理剤組成物によってすでに含浸処理された歯布に対して行われる。
【００４９】
このエポキシ樹脂としては、ビスフェノールＡ型エポキシ樹脂、ビスフェノールＦ型エポキシ樹脂、ノボラック型エポキシ樹脂、ビフェニル型エポキシ樹脂、フェノキシ型エポキシ樹脂、脂肪族エポキシ樹脂等が挙げられ、これらは単独で使用されても良いが、２種以上が使用されても良い。エポキシ樹脂としては、これらの中でもビスフェノールＡ型エポキシ樹脂、又はノボラック型エポキシ樹脂が好ましい。
【００５０】
エポキシ樹脂（プレポリマー）は、その融点が常温（２５℃）より高いいわゆる固体タイプであることが好ましい。固体タイプのものが使用されると、歯布２０にコートされた硬化前のエポキシ樹脂液は、溶剤が揮発されるとべたつきが発生しにくく、取り扱い性が良好になる。ただし、エポキシ樹脂は、溶融されないと硬化されにくいため、その融点は、加硫時の加熱温度よりも低いほうが良い。
【００５１】
また、エポキシ樹脂の硬化物の耐熱性を良好にするために、ＪＩＳ Ｋ７２３６に基づくエポキシ樹脂のエポキシ当量は、１００〜７０００ｇ／ｅｑであることが好ましく、１５０〜５０００ｇ／ｅｑであることがより好ましい。
【００５２】
エポキシ樹脂は、硬化剤によって硬化されるものであって、その硬化剤としては、アミン類の硬化剤、酸無水物系硬化剤、フェノールノボラック系硬化剤、イミダゾール系硬化剤、ジシアンジアミド系硬化剤等が挙げられ、これらは単独で使用されても良いが、２種以上が使用されても良い。
【００５３】
硬化剤としては、これらの中でも触媒系硬化剤であるイミダゾール系硬化剤が好ましい。触媒系硬化剤であるイミダゾール系硬化剤は、触媒的にエポキシ環同士を直接反応させて、エポキシ樹脂を重合させるため、硬化物の硬度を高めやすく、これにより、歯布２０の外表面２１の摩擦係数を下げやすくなる。また、その添加量が少なくて済むため、歯布２０にコートされた硬化前のエポキシ樹脂液は、溶剤が揮発されると、べたつきにくく取り扱い性に優れる。
【００５４】
エポキシ樹脂の硬化物は、特に限定されるわけではないが、高温下でも高い硬度を維持して歯表面に良好な摩擦係数を与えることにより、歯布２０の耐摩耗性を良好にするために、比較的高い軟化点を有することが好ましく、具体的には、軟化点は１１０℃以上であることが好ましい。なお、軟化点は、熱機械分析装置「ＴＭＡ／ＳＳ１２０Ｕ」（エスアイアイ・ナノテクノロジー社製）を用いて、測定温度範囲：３０℃〜３５０℃、荷重１００ｍＮ、昇温５℃／分の条件で測定されるものである。
【００５５】
エポキシ樹脂の硬化物は、厚くしすぎると、割れ等が生じ、歯欠けの起点となるおそれがある。そのため、歯布２０へのエポキシ樹脂液（すなわち、エポキシ樹脂の硬化物）の付着量（固形分）は、比較的少ないほうが良く、例えば１０〜５０ｇ／ｍ２程度である。また、歯布２０は通常織布であるためその表面に織目による凹凸があるが、上記付着量は、硬化物によって被覆された後もその凹凸が表面（外表面２１）に残るような量であることが好ましい。エポキシ樹脂の硬化物で被覆された外表面２１に、織目の凹凸に基づく凹凸があると、特にベルト（歯布２０）が油に接触しない状態で使用される場合に、異音の発生が抑制されやすくなる。
【００５６】
以上のように、本実施形態では、歯布２０の外表面２１がエポキシ樹脂の硬化物によって被覆されると、外表面２１の摩擦係数が高温環境下でも良好となるため、高温環境下における歯布２０の耐摩耗性を向上させることができる。さらに、エポキシ樹脂の被覆により、歯布２０の強度は向上され、歯部１５の変形に伴う内部発熱も抑制される。したがって、ベルト耐久性、特に高温、高負荷環境下におけるベルトの耐久性をさらに良好にすることが可能になる。
【００５７】
また、外表面２１にエポキシ樹脂の硬化物が被覆されたことにより、ベルトの耐油性も向上するため、ベルト１０が油に接触する用途で使用される場合にベルトの耐久性をさらに良好にすることができる。さらに、歯布２０は、ベルト本体１３に接着される内表面側には、エポキシ樹脂の硬化物が被覆されないので、エポキシ樹脂の硬化物によって、ベルト本体１３と歯布２０の接着性が低下することはない。一方、エポキシ樹脂液の塗布は、エポキシ−ゴム処理剤組成物によって含浸処理された歯布２０に対して行われるので、エポキシ樹脂の硬化物被覆の歯布２０への密着性は良好になりやすい。
【００５８】
また、本実施形態において、歯付きベルト１０は、図１の構成に限定されず、例えば歯表面ゴム部１８にも短繊維が混入されても良いし、芯ゴム部１７に短繊維が混入されなくても良い。
【００５９】
さらには、歯表面ゴム部１８は省略され、歯ゴムが芯ゴム部１７のみによって形成されても良い。ただし、この場合、芯ゴム部１７に、上記した内添型接着剤（レゾルシノールとメラミン化合物）が配合されていたほうが良い。勿論、歯布に接着される歯表面ゴム部１８や芯ゴム部１７には、上記した２つの内添型接着剤が配合されなくても良い。
【００６０】
さらに、芯ゴム部１７と背ゴム１２の間には、心線１４を内部に埋設する接着ゴム部等が設けられても良い。また、歯布２０は予成形されなくても良い。
【００６１】
なお、上記実施形態において、芯ゴム部１７、歯表面ゴム部１８、背ゴム１２を構成するゴムは、ＥＰＤＭ（エチレン−プロピレン−ジエン共重合体）等の上記したＨＮＢＲ、ＮＢＲ、ＨＸＮＢＲ以外のゴム成分を含んでいてもよいし、ＨＮＢＲ以外のゴム成分を主成分としてもよい。
【実施例】
【００６２】
以下、本発明の具体的な例として実施例を示すが、本発明は以下に示す実施例に限定されるものではない。
【００６３】
［実施例１］
まず、歯布として経糸と緯糸が２／２の綾織で織られた織布を用意した。経糸は、１１０ｄｔｅｘのナイロンのフィラメント糸から構成される非伸縮性糸であるとともに、緯糸は、４７０ｄｔｅｘのウレタン弾性糸から成る芯糸の周りに、２２０ｄｔｅｘのパラアラミド繊維糸（商品名．テクノーラ）から成る中間糸を巻き回し、その中間糸の周りにさらに１１０ｄｔｅｘのナイロン繊維から成るカバー糸を巻き回した複合糸から構成される伸縮性糸であった。後述する工程で、経糸は、ベルトの幅方向に沿って延在させ、緯糸はベルトの長手方向に沿って延在させた。
【００６４】
また、エポキシ樹脂としてのポリグリセロールポリグリシジルエーテル（商品名．デナコール ＥＸ−５２１、ナガセケムテック社製）７０重量部（固形分換算）と、硬化剤としての２−エチル−４−メチルイミダゾール３．５重量部（固形分換算）と、ＮＢＲラテックス３０重量部（固形分換算）とを混合し、かつ固形分濃度が１４重量％となるように水で希釈して得たエポキシ−ゴム処理剤組成物の溶液を用意した。上記歯布を、この溶液に浸漬後、１８０℃で５分間乾燥させて、歯布にエポキシ−ゴム処理剤組成物を付着させた。歯布へのエポキシ−ゴム処理剤組成物の付着量（固形分）は、４０ｇ／ｍ２であった。
【００６５】
次に、歯表面ゴムシートとして表１に示す配合のゴム組成物から成るゴムシートを用意するとともに、芯ゴムシートとして、ゴム成分１００重量部に対して繊維長１ｍｍのアラミド短繊維が１２重量部混入されたＨＮＢＲから形成された未加硫ゴムを用意した。そして、上記のようにエポキシ−ゴム処理剤組成物で含浸処理された歯布をコルゲート状に予成形した後に、歯表面ゴムシート及び芯ゴムシートをこの順に、歯布の一方の面に圧着して、ゴム付き予成形歯布を得た。
【００６６】
【表１】
0005597181.tif 000002
※１  各数値は、重量部を示す。
※２  ＨＮＢＲは水素添加率９６％のものを使用した。
※３  メラミン化合物は、２５℃における粘度（ＤＩＮ１９２６８による）が５５００ｍＰａ・ｓであって、ヘキサメトキシメチロールメラミンの部分縮合物であるオリゴマーを使用した。
【００６７】
その後、歯付きモールドに、ゴム付き予成形歯布、ガラスコードから成る心線、及び短繊維未混入のＨＮＢＲにより形成された背ゴムシートを巻き付けて、これらを加硫釜内で温度１６０℃で３０分間加硫成型してベルトスラブを得た。ベルトスラブを研磨後裁断し、幅１９．１ｍｍ、歯数９２のＲＵ歯型の歯付きベルトを得た。
【００６８】
［実施例２］
実施例２は、ゴムシートが圧着される一方の面とは反対側の面である歯布の他方の面を、エポキシ樹脂の硬化物により被覆させた点を除いて実施例１と同様であった。すなわち、実施例２では、まず、実施例１と同様に、エポキシ−ゴム処理剤組成物で含浸処理された歯布を得た。次いで、歯布の他方の面に、ノボラック型エポキシ樹脂（エポキシ当量２１０ｇ／ｅｑ）１００重量部を、ＭＥＫ（メチルエチルケトン）５００重量部で希釈し、さらに硬化剤としてイミダゾール系硬化剤３重量部を添加して得たエポキシ樹脂液を、付着量（固形分）が２０ｇ／ｍ２となるように、エアスプレーコーティングによりコートした。その後、常温（２５℃）にて歯布を放置することによりＭＥＫを揮発させた。次いで、このエポキシ樹脂液でコートされた歯布を用いて、実施例１と同様に、歯付きベルトを作製した。
【００６９】
［比較例１］
歯布をエポキシ−ゴム処理剤組成物により含浸処理する代わりに、ゴム糊により含浸処理をした点を除いて実施例１と同様に実施した。なお、ゴム糊は、ゴム成分をＨＮＢＲとし、フェノールレジンが加えられたものであった。また、歯布へのゴム糊の付着量（固形分）は、５０ｇ／ｍ２であった。
【００７０】
［比較例２］
歯布をエポキシ−ゴム処理剤組成物によって含浸処理する代わりに、ＲＦＬにより含浸処理した点を除いて実施例１と同様に実施した。なお、ＲＦＬは、ＲＦ／ラテックスの重量比が１／５で、ラテックス成分がＮＢＲラテックスであった。歯布へのＲＦＬ付着量（固形分）は、５０ｇ／ｍ２であった。
【００７１】
［走行試験］
図３は、走行試験機のレイアウトを示す。上記実施例、比較例の歯付きベルトについて、この走行試験機を用いて走行試験を実施した。走行試験機４０は、２０歯・直径６０ｍｍの原動歯付きプーリ４１と、４０歯・直径１２１ｍｍの従動歯付きプーリ４２、４３と、直径８０ｍｍの平テンショナプーリ４４を有する。歯付きベルト１０を、プーリ４１〜４３に掛け回し、ベルトの緩み側でテンショナプーリ４４によって外周側から張力を付与した状態で、１歯当りに作用される荷重を９．２Ｎ／ｍｍとして４０００ｒｐｍで走行させた。試験は１２０℃環境下で行い、ベルトが破損されるまでの運転時間を耐久時間として測定した。そして、比較例２のベルトの耐久時間を１００とした場合の各ベルトの耐久時間比を図４に示す。
【００７２】
［耐水走行試験］
走行試験において、環境温度を８０℃に変更するとともに、所定位置でベルトに１リットル／時間で水を掛けるようにして、２００時間ベルトを運転させた。試験前、試験後の歯布の厚さを測定して、試験前の歯布厚さから試験後の歯布厚さを引いた値を、水掛け状態運転時の歯布の摩耗量として評価した。そして、比較例２のベルトの歯布摩耗量を１００とした場合の各ベルトの歯布摩耗比を図５に示す。ただし、実施例２、比較例１については本試験を実施していない。
【００７３】
［耐油走行試験］
走行試験において、環境温度を１３０℃に変更するとともに、所定位置でベルトにエンジンオイルを掛け、また、１歯当りに作用される荷重を８Ｎ／ｍｍ、回転数を５４００ｒｐｍにしてベルトを走行させ、ベルトが破断するまでの運転時間を測定した。そして、比較例２のベルトの運転時間を１００とした場合の各ベルトの運転時間比を図６に示す。ただし、実施例２については、本試験については実施していない。
【００７４】
［接着強度］
次に、以下のように、接着試験用サンプルＡ〜Ｈを作成し、エポキシ−ゴム処理剤組成物において、エポキシ樹脂とラテックスの比率を変更したときの接着強度の変化を確認した。
【００７５】
［サンプルＡ］
実施例１と同様のエポキシ−ゴム処理剤組成物の溶液で含浸処理した歯布を用意し、その歯布を表１の配合を有するゴム組成物からなる厚さ４ｍｍのゴムシートに、１６０℃、２０分間、圧力４０ｋｇｆで加硫接着させて、幅２５ｍｍ、長さ１２０ｍｍの接着試験用サンプルＡを得た。
【００７６】
［サンプルＢ］
固形分換算でポリグリセロールポリグリシジルエーテル５０重量部、２−エチル−４−メチルイミダゾール２．５重量部、ＮＢＲラテックス５０重量部となるように各材料の配合量を変更して、エポキシ−ゴム処理剤組成物の溶液を作製した点を除いてサンプルＡと同様に、接着試験用サンプルＢを得た。
【００７７】
［サンプルＣ］
固形分換算でポリグリセロールポリグリシジルエーテル３０重量部、２−エチル−４−メチルイミダゾール１．５重量部、ＮＢＲラテックス７０重量部となるように各材料の配合量を変更して、エポキシ−ゴム処理剤組成物の溶液を作製した点を除いてサンプルＡと同様に、接着試験用サンプルＣを得た。
【００７８】
［サンプルＤ］
ポリグリセロールポリグリシジルエーテル（デナコール  ＥＸ−５２１）１００重量部（固形分換算）と、２−エチル−４−メチルイミダゾール５重量部（固形分換算）とを混合し、かつ固形分濃度が１４重量％となるように水で希釈して、ラテックスを含有しないエポキシ処理剤組成物の溶液を用意した。エポキシ−ゴム処理剤組成物の溶液で含浸処理する代わりに、このラテックスを含有しないエポキシ処理剤組成物の溶液によって歯布を含浸処理した点を除いてサンプルＡと同様に、接着試験用サンプルＤを得た。
【００７９】
［サンプルＥ］
エポキシ−ゴム処理剤組成物の溶液を、エポキシ樹脂としてのクレゾールノボラック型エポキシ樹脂（商品名．デナコール  ＥＭ−１６０、ナガセケムテック社製）７０重量部（固形分換算）と、硬化剤としての２−エチル−４−メチルイミダゾール３．５重量部（固形分換算）と、ＮＢＲラテックス３０重量部（固形分換算）とを混合し、かつ固形分濃度が１４重量％となるように水で希釈して作製したものに変更した点を除いて、サンプルＡと同様に、接着試験用サンプルＥを得た。
【００８０】
［サンプルＦ］
固形分換算でクレゾールノボラック型エポキシ樹脂５０重量部、２−エチル−４−メチルイミダゾール２．５重量部、ＮＢＲラテックス５０重量部となるように各材料の配合量を変更し、エポキシ−ゴム処理剤組成物の溶液を作製した点を除いて、サンプルＥと同様に、接着試験用サンプルＦを得た。
【００８１】
［サンプルＧ］
固形分換算でクレゾールノボラック型エポキシ樹脂３０重量部、２−エチル−４−メチルイミダゾール１．５重量部、ＮＢＲラテックス７０重量部となるように各材料の配合量を変更し、エポキシ−ゴム処理剤組成物の溶液を作製した点を除いて、サンプルＥと同様に、接着試験用サンプルＧを得た。
【００８２】
［サンプルＨ］
クレゾールノボラック型エポキシ樹脂（デナコール ＥＭ−１６０）１００重量部（固形分換算）と、２−エチル−４−メチルイミダゾールを５重量部（固形分換算）とを混合し、固形分濃度が１４重量％となるように水で希釈して、ラテックスを含有しないエポキシ処理剤組成物の溶液を用意した。エポキシ−ゴム処理剤組成物で含浸処理する代わりに、このラテックスを含有しないエポキシ処理剤組成物の溶液によって歯布を含浸処理した点を除いてサンプルＥと同様に、接着試験用サンプルＨを得た。
【００８３】
接着試験用サンプルＡ〜Ｈを用いて、ＪＩＳＫ６２５６−１：２００６に準拠して、常温環境下（２３℃）、高温環境下（１２０℃）における歯布−ゴムシート間の剥離強さを測定した。その結果を図７、８に示す。
【００８４】
図４〜６に示すように、エポキシ−ゴム処理剤によって歯布を処理した実施例１のベルトは、ゴム糊やＲＦＬ処理で歯布を処理した比較例１、２のベルトよりも、高温高負荷環境下や、水ないし油接触環境下のいずれにおいてもベルト寿命や耐摩耗性が良好となった。また、実施例２のようにエポキシ樹脂被覆を形成した場合には、さらにベルト寿命が良好となることが理解できる。
【００８５】
また、図７、８に示すように、エポキシ樹脂の硬化物のみから硬化被膜を形成したサンプルでは、剥離強さが十分に向上しなかった一方、エポキシ樹脂−ゴムで歯布を被膜したサンプルでは、剥離強さが向上した。特に、脂肪族型では、エポキシ樹脂の重量をラテックスの重量以上にしたサンプルＡ、Ｂで剥離強さが良好になるとともに、ノボラック型では、いずれのサンプルでも剥離強さが良好となった。
【００８６】
なお、サンプルＥ、Ｆ、Ｈにおいて、歯布は、その手触りにより比較的硬直になっていることが確認でき、そのため、サンプルＥ、Ｆは、剥離強さが良好であるものの、耐久性不足等の性能低下が生じるおそれがある。それに対して、サンプルＡ、Ｂ、Ｇにおける歯布は、それほど硬直になっておらず、また、剥離強さも良好で、ベルトの耐久性等の性能を向上させやすいと考えられる。
【符号の説明】
【００８７】
１０  歯付きベルト
１３  ベルト本体
２０  歯布
２１  外表面
【図１】
0005597181.tif 000003
【図２】
0005597181.tif 000004
【図３】
0005597181.tif 000005
【図４】
0005597181.tif 000006
【図５】
0005597181.tif 000007
【図６】
0005597181.tif 000008
【図７】
0005597181.tif 000009
【図８】
0005597181.tif 000010